Matériau comprenant un substrat (30) revêtu sur une face (29) d’un empilement de couches minces (14) à propriétés de réflexion dans l'infrarouge et/ou dans le rayonnement solaire comportant une seule couche fonctionnelle métallique (140), en particulier une couche fonctionnelle métallique à base d’argent ou d’alliage métallique contenant de l'argent et deux revêtements antireflet (120, 160), lesdits revêtements antireflet comportant chacun au moins une couche diélectrique, ladite couche fonctionnelle (140) étant disposée entre deux revêtements antireflet, caractérisé en ce que un revêtement antireflet situé plus loin de ladite face (29) qu’une couche fonctionnelle comporte : - une couche diélectrique de nitrure à base d’aluminium et de silicium Al x Si y N z (165) qui présente une proportion atomique d’aluminium par rapport au total d’aluminium et de silicium comprise entre 91,0% et 55,0 %, voire entre 90,0 % et 60,0 %, et au moins une couche diélectrique supérieure, - ladite couche diélectrique supérieure étant de nitrure et/ou d’oxyde et étant située plus loin de ladite face (29) que ladite couche diélectrique de nitrure à base d’aluminium et de silicium Al x Si y N z (165), ladite couche diélectrique supérieure de nitrure et/ou d’oxyde étant de préférence au contact, au-dessus de ladite couche diélectrique de nitrure à base d’aluminium et de silicium Al x Si y N z (165), et/ou - ladite couche diélectrique supérieure étant de nitrure et étant située plus près de ladite face (29) que ladite couche diélectrique de nitrure à base d’aluminium et de silicium Al x Si y N z (165), ladite couche diélectrique de nitrure étant de préférence au contact, sous ladite couche diélectrique de nitrure à base d’aluminium et de silicium Al x Si y N z (165). Matériau selon la revendication 1, dans lequel ladite couche diélectrique supérieure présente une épaisseur comprise entre 5,0 et 75,0 nm, voire entre 7,0 et 70,0 nm, voire entre 10,0 et 65,0 nm. Matériau selon la revendication 1 ou 2, dans lequel ladite couche diélectrique supérieure est une couche diélectrique de nitrure à base de silicium Si y’ N z’ (163, 167). Matériau selon la revendication 1 ou 2, dans lequel ladite couche diélectrique supérieure est une couche diélectrique d’oxyde (166), de préférence à base de zinc et d’étain. Matériau selon l’une quelconque des revendications 1 à 5, dans lequel ladite couche diélectrique de nitrure à base d’aluminium et de silicium Al x Si y N z (165) présente une épaisseur physique qui est comprise entre 5,0 et 100,0 nm, voire entre 7,0 et 95,0 nm, voire entre 10,0 et 90,0 nm. Matériau selon l’une quelconque des revendications 1 à 5, dans lequel ladite couche diélectrique de nitrure à base d’aluminium et de silicium Al x Si y N z (165) ne comporte pas d’oxygène. Matériau selon l’une quelconque des revendications 1 à 6, dans lequel un revêtement antireflet (20) situé entre ladite face (29) et ladite couche fonctionnelle métallique (140) ne comporte pas de couche diélectrique de nitrure à base d’aluminium et de silicium Al x Si y N z qui présente une proportion atomique d’aluminium par rapport au total d’aluminium et de silicium comprise entre 91,0% et 55,0 %, voire entre 90,0 % et 60,0 %. Matériau selon l’une quelconque des revendications 1 à 7, dans lequel ledit empilement de couches minces (14) comporte une couche de protection (300), finale, la plus éloignée de ladite face (29), présentant une épaisseur comprise entre 0,5 et 4,5 nm. Vitrage multiple (100) comportant un matériau selon l’une quelconque des revendications 1 à 8, et au moins un autre substrat (10), les substrats (10, 30) étant maintenus ensemble par une structure de châssis (90), ledit vitrage réalisant une séparation entre un espace extérieur (ES) et un espace intérieur (IS), dans lequel au moins une lame de gaz intercalaire (15) est disposée entre les deux substrats. Vitrage feuilleté (200) comportant un matériau selon l’une quelconque des revendications 1 à 8, au moins un autre substrat (50) et au moins une feuille intercalaire (40) de matière plastique située entre lesdits substrats (30, 50).